(57)【要約】【課題】クロムの濃度が低い低コストな金属材料を用いた場合であっても良好な耐熱性を有するグロープラグを提供可能とする。【解決手段】グロープラグは、軸線方向に延び、先端が閉塞した金属製のシース管と、シース管の内側に軸線方向に沿って配置される発熱体と、を備える。シース管は、クロムを含有しており、グロープラグは、シース管の素材内部から少なくとも径方向外側の表面に向けてクロムの濃度が高くなる濃度変化領域を有する。【選択図】図１
2014169799.tif 000002
【特許請求の範囲】
【請求項１】
軸線方向に延び、先端が閉塞した金属製のシース管と、
前記シース管の内側に前記軸線方向に沿って配置される発熱体と、
を備えるグロープラグであって、
前記シース管は、クロムを含有し、
前記シース管の素材内部から少なくとも径方向外側の表面に向けて前記クロムの濃度が高くなる濃度変化領域を有することを特徴とするグロープラグ。
【請求項２】
請求項１に記載のグロープラグであって、
前記濃度変化領域は、前記クロムの濃度が連続的に上昇している部分を含むことを特徴とするグロープラグ。
【請求項３】
請求項１または請求項２に記載のグロープラグであって、
前記シース管の前記濃度変化領域よりも前記表面側に、酸化クロム領域が形成されていることを特徴とするグロープラグ。
【請求項４】
請求項１から請求項３までのいずれか一項に記載のグロープラグであって、
前記シース管は、鉄系またはステンレス系の金属によって形成されていることを特徴とするグロープラグ。
【請求項５】
請求項４に記載のグロープラグであって、
前記濃度変化領域に、前記クロムの濃度が２３％以上である部分が、前記シース管の厚み方向に５０μｍ以上存在することを特徴とするグロープラグ。
【請求項６】
請求項１から請求項３までのいずれか一項に記載のグロープラグであって、
前記シース管は、ニッケル系合金によって形成されていることを特徴とするグロープラグ。
【請求項７】
請求項６に記載のグロープラグであって、
前記濃度変化領域に、前記クロムの濃度が２１％以上である部分が、前記シース管の厚み方向に５０μｍ以上存在することを特徴とするグロープラグ。
【請求項８】
請求項１から請求項７までのいずれか一項に記載のグロープラグであって、
前記シース管は炭素を含有し、
前記シース管の前記濃度変化領域よりも内部の部分における前記炭素の濃度が０．１％以下であることを特徴とするグロープラグ。
【請求項９】
請求項１から請求項８までのいずれか一項に記載のグロープラグであって、
前記シース管の最大厚みと最小厚みの差が、最小厚みの２０％以内であることを特徴とするグロープラグ。
【請求項１０】
軸線方向に延び、先端が閉塞した金属製のシース管と、
前記シース管の内側に前記軸線方向に沿って配置される発熱体と、
を有するグロープラグの製造方法であって、
（ａ）前記シース管の少なくとも径方向外側の表面に対して、クロム拡散浸透処理を施す工程と、
（ｂ）前記工程（ａ）の後に、前記シース管内に前記発熱体を配置する工程と、
を備える製造方法。
【発明の詳細な説明】
【技術分野】
【０００１】
本発明は、グロープラグおよびその製造方法に関する。
【背景技術】
【０００２】
エンジンに取り付けられるグロープラグは、コイル状の発熱体と、発熱体を内側に収容するシース管（シースチューブともいう）とを有している（例えば、特許文献１参照）。シース管は、発熱体による発熱に耐えるため、その材料として、例えば、ＳＵＳ３１０Ｓ等の金属材料が採用される。ＳＵＳ３１０Ｓは、高温環境下において、保護性皮膜として働く酸化クロム領域が表面に形成されるため、高い耐熱性を有している。
【先行技術文献】
【特許文献】
【０００３】
【特許文献１】特開２０１２−０４２１９６号公報
【特許文献２】特開２０１０−２７０９８１号公報
【特許文献３】特開２００９−１５８４３１号公報
【発明の概要】
【発明が解決しようとする課題】
【０００４】
しかし、上述したＳＵＳ３１０Ｓは、クロムの濃度が高く、ステンレス素材の中でも比較的高価な材料であるため、製造コストが嵩むという問題があった。そのため、クロムの濃度が低い低コストな金属材料を用いた場合であっても良好な耐熱性を有するグロープラグを提供可能な技術が求められていた。
【課題を解決するための手段】
【０００５】
本発明は、上述の課題を解決するためになされたものであり、以下の形態として実現することが可能である。
【０００６】
（１）本発明の一形態によれば、軸線方向に延び、先端が閉塞した金属製のシース管と、前記シース管の内側に前記軸線方向に沿って配置される発熱体と、を備えるグロープラグが提供される。前記シース管は、クロムを含有し、前記グロープラグは、前記シース管の素材内部から少なくとも径方向外側の表面に向けて前記クロムの濃度が高くなる濃度変化領域を有する。この形態のグロープラグによれば、シース管の素材内部から少なくとも径方向外側の表面に向けてクロムの濃度が高くなる濃度変化領域を有しているため、シース管の表面に酸化クロム領域を良好に形成することができる。そのため、クロムの濃度が低い低コストな金属材料を用いた場合であっても良好な耐熱性を有するグロープラグを提供することができる。また、上記形態によれば、シース管の内部のクロムの含有量を少なくすることができるので、シース管の内部におけるシース管８１０の主成分（例えば、Ｆｅ）の濃度を高くすることが可能となり、これによりシース管の熱伝導性を高めることができる。よって、発熱効率の高いグロープラグを提供することができる。
【０００７】
（２）上記グロープラグにおいて、前記濃度変化領域は、前記クロムの濃度が連続的に上昇している部分を含んでいてもよい。このような形態のグロープラグであれば、濃度変化領域に、クロムの濃度が連続的に上昇している部分が含まれているので、濃度変化領域中に、ひび割れや剥がれが発生することを抑制できる。
【０００８】
（３）上記グロープラグは、前記シース管の前記濃度変化領域よりも前記表面側に、酸化クロム領域が形成されていてもよい。このような形態のグロープラグであれば、シース管の耐熱性を高めることができる。
【０００９】
（４）上記グロープラグにおいて、前記シース管は、鉄系またはステンレス系の金属によって形成されていてもよい。このような金属としては、例えば、ＳＰＣＣや、オーステナイト系ステンレス（例えば、ＳＵＳ３０４Ｌ）、フェライト系ステンレス（例えば、ＳＵＳ４３０）を用いることができる。
【００１０】
（５）鉄系またはステンレス系の金属によって形成されたグロープラグにおいて、前記濃度変化領域に、前記クロムの濃度が２３％以上である部分が、前記シース管の厚み方向に５０μｍ以上存在してもよい。このような形態のグロープラグであれば、シース管の表面に緻密な酸化被膜を形成することができる。また、酸化被膜が剥がれたとしても迅速に酸化被膜を再生させることができる。よって、グロープラグの耐久性を高めることができる。
【００１１】
（６）上記グロープラグにおいて、前記シース管は、ニッケル系合金によって形成されていてもよい。このような合金としては、例えば、インコロイ（登録商標）８００を用いることができる。
【００１２】
（７）ニッケル系合金によって形成されたシース管を有するグロープラグにおいて、前記濃度変化領域に、前記クロムの濃度が２１％以上である部分が、前記シース管の厚み方向に５０μｍ以上存在してもよい。このような形態のグロープラグであれば、シース管の表面に緻密な酸化被膜を形成することが可能になる。また、酸化被膜が剥がれたとしても迅速に酸化被膜を再生させることができる。よって、グロープラグの耐久性を高めることができる。
【００１３】
（８）上記グロープラグにおいて、前記シース管は炭素を含有し、前記シース管の前記濃度変化領域よりも内部の部分における前記炭素の濃度が０．１％以下であってもよい。このような形態のグロープラグであれば、クロムの濃度が２３％となる部分を安定して５０μｍ以上形成することが可能になる。
【００１４】
（９）上記グロープラグにおいて、前記シース管の最大厚みと最小厚みの差が、最小厚みの２０％以内であってもよい。このような形態のグロープラグであれば、濃度変化領域を形成する際の熱処理時等に、シース管が歪んでしまうことを抑制することができる。
【００１５】
（１０）本発明の他の形態によれば、軸線方向に延び、先端が閉塞した金属製のシース管と；前記シース管の内側に前記軸線方向に沿って配置される発熱体と、を有するグロープラグの製造方法が提供される。この製造方法は、（ａ）前記シース管の少なくとも径方向外側の表面に対して、クロム拡散浸透処理を施す工程と；（ｂ）前記工程（ａ）の後に、前記シース管内に前記発熱体を配置する工程と、を備える。このような形態のグロープラグの製造方法であれば、クロム拡散浸透処理を施すことにより、上述した濃度変化領域を形成することができる。よって、上述した効果を奏するグロープラグを製造することができる。
【００１６】
本発明は、上述したグロープラグおよびグロープラグの製造方法としての形態に限らず、種々の形態で実現することが可能である。例えば、グロープラグを備える車両等の形態で実現することができる。
【図面の簡単な説明】
【００１７】
【図１】グロープラグを示す説明図である。
【図２】シースヒータの詳細な構成を示す断面図である。
【図３】シース管の断面を示す図である。
【図４】グロープラグの製造方法を示すフローチャートである。
【図５】シース管の厚みとクロム濃度とを示す図である。
【図６】クロムの濃度に応じて形成される酸化被膜の種々の例を示す図である。
【発明を実施するための形態】
【００１８】
図１は、本発明の一実施形態としてのグロープラグ１０を示す説明図である。グロープラグ１０は、熱を発生させるシースヒータ（発熱装置）８００を備え、ディーゼルエンジンを始めとする内燃機関（図示せず）の始動時における点火を補助する熱源として機能する。グロープラグ１０は、シースヒータ８００の他、中軸２００と、主体金具５００とを備える。これらグロープラグ１０を構成する部材は、グロープラグ１０の軸線Ｏに沿って組み付けられている。図１では、軸線Ｏから紙面右側に外観構成を図示し、軸線Ｏから紙面左側に断面構成を図示した。なお、本明細書では、グロープラグ１０におけるシースヒータ８００側を「先端側」と呼び、係合部材１００側を「後端側」と呼ぶ。
【００１９】
主体金具５００は、炭素鋼を筒状に成形した部材である。主体金具５００は、先端側の端部においてシースヒータ８００を保持する。また、主体金具５００は、後端側の端部において絶縁部材４１０およびＯ（オー）リング４６０を介して中軸２００を保持する。絶縁部材４１０の軸線Ｏに沿った位置は、絶縁部材４１０の後端に接するリング３００が中軸２００に加締められることで固定される。更に、主体金具５００は、絶縁部材４１０からシースヒータ８００に至る中軸２００の部位を内包する。主体金具５００は、軸孔５１０と、工具係合部５２０と、雄ネジ部５４０とを備える。軸孔５１０は、軸線Ｏに沿って形成された貫通孔であり、中軸２００よりも大きな径を有する。軸孔５１０に中軸２００が位置決めされた状態で、軸孔５１０と中軸２００との間には、両者を電気的に絶縁する空隙が形成される。軸孔５１０の先端側には、シースヒータ８００が圧入されて接合されている。主体金具５００の工具係合部５２０は、グロープラグ１０の取り付けおよび取り外しに用いられる工具（図示しない）に係合する。雄ネジ部５４０は、内燃機関（図示しない）に形成された雌ネジに嵌り合う。
【００２０】
中軸２００は、導電材料で円柱状に成形された部材である。中軸２００は、主体金具５００の軸孔５１０に挿入された状態で軸線Ｏに沿って組み付けられる。中軸２００は、先端側に形成された先端部２１０と、後端側に設けられた雄ネジ部２９０とを備える。先端部２１０は、シースヒータ８００の内部に挿入される。他方、雄ネジ部２９０は、主体金具５００から突出している。雄ネジ部２９０には、係合部材１００が嵌り合う。
【００２１】
図２は、シースヒータ８００の詳細な構成を示す断面図である。シースヒータ８００は、シースヒータ８００の内部に中軸２００の先端部２１０が挿入された状態で、主体金具５００の軸孔５１０に圧入され接合されている。シースヒータ８００は、シース管８１０と、発熱体としての発熱コイル８２０と、制御コイル８３０と、絶縁粉末８４０とを備える。
【００２２】
シース管８１０は、軸線Ｏ方向に延び、先端が閉塞した筒状部材である。シース管８１０は、発熱コイル８２０と、制御コイル８３０と、絶縁粉末８４０とを内包する。シース管８１０は、外側に向けて丸く形成された先端部８１１と、先端部８１１とは反対側に開口した端部である後端部８１９とを備える。この後端部８１９からシース管８１０の内部に中軸２００の先端部２１０が挿入されている。シース管８１０は、パッキン６００および絶縁粉末８４０によって中軸２００と電気的に絶縁される。一方、シース管８１０は、主体金具５００と接触して電気的に接続されている。
【００２３】
本実施形態では、シース管８１０は、鉄とクロムと炭素とを含有するオーステナイト系ステンレス材料によって形成されている。具体的には、オーステナイト系ステンレスの一種であるＳＵＳ３０４Ｌによって形成されている。ＳＵＳ３０４Ｌは、シース管８１０の一般的な素材であるＳＵＳ３１０Ｌよりもクロムの含有量が少なく、安価であるという性質を有する。シース管８１０は、その素材内部から少なくとも径方向外側の表面に向けてクロムの濃度が高くなる濃度変化領域を有する。濃度変化領域の詳細については後述する。なお、本明細書において、「濃度」とは、質量パーセント濃度を指す。
【００２４】
図３は、軸線Ｏに垂直な方向におけるシース管８１０の断面を示す図である。本実施形態では、シース管８１０の最大の厚みＴ２と最小の厚みＴ１の差が、最小の厚みＴ１の２０％以内になるように、シース管８１０が形成されている。すなわち、シース管８１０の最大の厚みＴ２と最小の厚みＴ１は、以下の関係式（１）を満たしている。
【００２５】
Ｔ２−Ｔ１≦Ｔ１＊２０％  ・・・（１）
【００２６】
発熱コイル８２０（図２）は、例えば、導電材料である鉄（Ｆｅ）−クロム（Ｃｒ）−アルミニウム（Ａｌ）合金で形成されたコイルである。発熱コイル８２０は、シース管８１０の内側に軸線Ｏ方向に沿って配置され、通電によって発熱する。発熱コイル８２０は、先端側のコイル端部である先端部８２１と、後端側のコイル端部である後端部８２９とを備える。先端部８２１は、シース管８１０の先端部８１１の内壁に溶接されることによりシース管８１０と電気的に接続される。後端部８２９は、制御コイル８３０に溶接されることにより制御コイル８３０と電気的に接続される。
【００２７】
制御コイル８３０は、発熱コイル８２０を形成する材料よりも電気比抵抗の温度係数が大きい導電材料（例えば、コバルトやニッケルを主成分とする合金）で形成されたコイルである。制御コイル８３０は、シース管８１０の内側に設けられ、発熱コイル８２０に供給される電力を制御する。制御コイル８３０は、先端側のコイル端部である先端部８３１と、後端側のコイル端部である後端部８３９とを備える。先端部８３１は、発熱コイル８２０の後端部８２９に溶接されることにより発熱コイル８２０と電気的に接続される。後端部８３９は、中軸２００の先端部２１０に接合されることにより中軸２００と電気的に接続される。
【００２８】
絶縁粉末８４０は、電気絶縁性を有する絶縁材料の粉末である。絶縁粉末８４０としては、例えば、酸化マグネシウム（ＭｇＯ）の粉末が用いられる。絶縁粉末８４０は、シース管８１０の内側に充填され、シース管８１０と、発熱コイル８２０と、制御コイル８３０と、中軸２００との各隙間を電気的に絶縁する。
【００２９】
図４は、本実施形態のグロープラグ１０の製造方法を示すフローチャートである。本実施形態の製造方法では、まず、筒状に加工されたシース管８１０が用意され、そのシース管８１０の表面に対して、クロム拡散浸透処理が施される（ステップＳ１０）。シース管８１０を筒状に加工するには、例えば、板材を筒状にまるめてアーク溶接を行う手法や、板材を深絞りする手法が用いられる。クロム拡散浸透処理とは、所定のケース内に、処理対象の金属材料と、クロム粉末と、ハロゲン化物等とを充填して密閉し、所定の時間、炉内において９００〜１１００℃に加熱することで、対象の金属材料の表面にクロムの拡散浸透領域を形成する処理である。
【００３０】
図５は、本実施形態における製造方法の各工程におけるシース管８１０の厚みとクロム濃度とを示す図である。図５には、シース管８１０のうち、図２において丸印Ｐで囲った部分の断面を示している。なお、丸印Ｐ以外の部分についてもシース管８１０は同様の特性を有している。上記ステップＳ１０においてクロム拡散浸透処理が施される前には、図５（Ａ）に示すように、シース管８１０の内部では、クロムの濃度はほぼ一定となる。これに対して、上記ステップＳ１０においてクロム拡散浸透処理が施されると、図５（Ｂ）に示すように、シース管８１０は、表面からクロムが浸透した分、厚みが増す。そして、シース管８１０の内部から、少なくとも径方向外側の表面に向けてクロムの濃度が高くなる濃度変化領域２０が形成される。この濃度変化領域２０には、クロムの濃度が連続的に上昇している部分が含まれる。また、濃度変化領域２０には、クロムの濃度が２３％以上である部分が、シース管８１０の厚み方向に５０μｍ以上存在する。シース管８１０の濃度変化領域２０よりも内部の領域（以下、「内部領域２５」という）における炭素濃度は、０．１％以下、好ましくは、０．０８％以下、である。この内部領域２５の炭素濃度は、ステップＳ２０において、クロム拡散浸透処理が施される前のシース管８１０全体の炭素濃度と同じである。つまり、クロム拡散浸透処理前後において、内部領域２５における炭素濃度に変化はない。シース管８１０中のクロムや炭素の濃度は、電子線マイクロアナライザを用いて分析することが可能である。
【００３１】
本実施形態では、上記ステップＳ１０において、シース管８１０の内側および外側の両方からクロム拡散浸透処理を行う。そのため、図５に示されているように、シース管８１０には、径方向外側と径方向内側の両側に濃度変化領域２０が形成されている。他の実施形態においては、クロム拡散浸透処理をシース管８１０の径方向外側だけに施すことで、濃度変化領域２０をシース管８１０の径方向外側だけに形成してもよい。ここで、径方向外側、径方向内側と表記したのは、シース管８１０の径方向に沿った方向を意図して表記している。シース管８１０の先端部８１１は、外側に向けて丸く形成されているため、例えば、シース管８１０の最先端部においては、径方向外側は図１，２の下方向となり、径方向内側は図１，２の上方向となる。
【００３２】
図４のステップＳ１０においてシース管８１０にクロム拡散浸透処理が施されると、シースヒータ８００の作成を行う（ステップＳ２０）。具体的には、シース管８１０の内側に中軸２００と一体化された制御コイル８３０および発熱コイル８２０を配置し、シース管８１０の先端部８１１の内側に発熱コイル８２０の先端部８２１を溶接する。そして、シース管８１０の内側に、絶縁粉末８４０を充填し、スウェージング加工等により、シース管８１０を所定の径に調整する。
【００３３】
シースヒータ８００を作成すると、上述したグロープラグ１０の組み立てを行う（ステップＳ３０）。具体的には、中軸２００の接合されたシースヒータ８００を主体金具５００の軸孔５１０に圧入して固定するとともに、主体金具５００の後端部分において、Ｏリング４６０や絶縁部材４１０を中軸２００に嵌め込み、係合部材１００を主体金具５００の後端に設けられた雄ネジ部２９０に螺合させて固定する。
【００３４】
こうしてグロープラグ１０が組み立てられると、最後に、グロープラグ１０に対してエージング処理が施される（ステップＳ４０）。このエージング処理では、組み立てられたグロープラグ１０に通電を行うことにより、シースヒータ８００を加熱した状態とする。このエージング処理が行われると、シース管８１０が高温になるため、その濃度変化領域２０の表面において、クロムが酸化される。そうすると、図５（Ｃ）に示すように、シース管８１０の濃度変化領域２０よりも表面側に、酸化クロム領域３０が形成される。こうして酸化クロム領域３０が形成されると、濃度変化領域２０が形成されているだけの状態よりも、シース管８１０の厚みは厚くなる。また、濃度変化領域２０の表面側に酸化クロムが形成されるため、濃度変化領域２０の最も外側の部分には、クロムの濃度が低下する濃度低下領域４０が形成される。酸化クロム領域３０における酸化クロムの平均濃度は、濃度変化領域２０における酸化クロムの平均濃度よりも高い。なお、上述したステップＳ４０のエージング処理は省略することも可能である。グロープラグ１０の出荷後に、グロープラグ１０がエンジンに取り付けられて実際に使用されれば、その使用時に酸化クロム領域３０が形成されるからである。
【００３５】
以上で説明した本実施形態のグロープラグ１０は、シース管８１０の素材内部から少なくとも径方向外側の表面に向けてクロムの濃度が高くなる濃度変化領域２０を有している。このように、径方向外側の表面にクロムの濃度の高い部分が存在すると、シース管８１０が高温にさらされることで、その表面に酸化クロム領域３０が形成されるので、シース管８１０の耐熱性を向上させることができる。
【００３６】
また、本実施形態では、クロム拡散浸透処理によって基材となる金属に濃度変化領域２０を形成するため、クロムの濃度が低い材料をシース管８１０の素材として採用することができる。よって、グロープラグ１０の製造コストを削減することができる。
【００３７】
更に、本実施形態によれば、シース管８１０の内部領域２５のクロムの含有量を少なくすることができるので、内部領域２５においてシース管８１０の主成分（Ｆｅ）の濃度が相対的に高くなり、シース管８１０の熱伝導性が高まる。よって、発熱コイル８２０で生じた熱をエンジン内に効率的に伝導することが可能になる。なお、シース管８１０の径方向内側に濃度変化領域２０を形成しないこととすれば、シース管８１０の径方向内側においてもクロムの含有量を少なくすることができるので、発熱コイル８２０で生じた熱をエンジン内により効率的に伝導することが可能になる。
【００３８】
また、本実施形態では、濃度変化領域２０に、クロムの濃度が連続的に上昇している領域が含まれているので、濃度変化領域２０中に、ひび割れや剥がれが発生することを抑制することができる。
【００３９】
また、本実施形態では、グロープラグ１０の製造工程においてエージング処理が施されるため、シース管８１０の表面に酸化クロム領域を安定して形成することができる。
【００４０】
図６は、クロムの濃度に応じて形成される酸化被膜の種々の例を示す図である。図６に示されているように、鉄クロム合金において、クロムの濃度を種々調整してその表面に酸化被膜を形成すると、クロムが２３％以上存在する場合において、酸化被膜が最も緻密に形成されることが一般に知られている。よって、本実施形態においても、濃度変化領域２０に、クロムの濃度が２３％以上の部分を形成している。こうすることで、シース管８１０の消耗が抑制され、耐久性が向上することになる。また、クロムが２３％以上存在する部分が厚み方向に５０μｍ以上あれば、グロープラグ１０の使用に伴って、シース管８１０の表面から酸化皮膜が剥がれたとしても、その内側に十分な厚みのクロムが待機していることになるため、酸化被膜を迅速に再生することが可能になる。よって、本実施形態では、クロムの濃度が２３％以上である部分が、シース管８１０の厚み方向に５０μｍ以上存在するように、濃度変化領域２０を形成している。こうすることで、クロム含有量の多いＳＵＳ３１０Ｓを用いてシース管８１０を形成した場合と同等の耐熱性と耐久性とを実現することができる。
【００４１】
また、本実施形態では、シース管８１０の内部領域２５の炭素濃度を０．１％以下（好ましくは０．０８％以下）とした。これは、つまり、クロム拡散浸透処理を施す前の基材の炭素濃度が０．１％以下（好ましくは０．０８％以下）であることを意味する。一般的に、クロム拡散浸透処理では、基材に含まれる炭素の濃度によって、拡散浸透領域（濃度変化領域２０）の厚みを調整可能であることが知られている。そのため、本実施形態のように、クロム拡散浸透処理を施す前のシース管８１０の炭素濃度を０．１％以下（好ましくは０．０８％以下）とすれば、クロムの濃度が２３％となる部分を安定して５０μｍ以上形成することが可能になる。
【００４２】
また、本実施形態では、シース管８１０の最大の厚みと最小の厚みの差が、最小の厚みの２０％以内である。そのため、クロム拡散浸透処理時における熱処理によってシース管８１０に歪みが生じてしまうことを抑制することができる。
【００４３】
なお、本実施形態では、シース管８１０は、オーステナイト系ステンレス材料（ＳＵＳ３０４）にクロム拡散浸透処理を施すことで形成されている。しかし、シース管８１０は、他の材料によって形成することも可能である。例えば、フェライト系ステンレス（例えば、ＳＵＳ４３０）や、Ｆｅ素材（例えば、ＳＰＣＣ）を採用することができる。また、ニッケル系合金に対してクロム拡散浸透処理を施すことでも、シース管８１０を形成可能である。例えば、ニッケル系合金であるインコロイ（登録商標）８００に対してクロム拡散浸透処理を施せば、インコネル（登録商標）６０１を用いてシース管８１０を形成するよりも安価にシース管８１０を製造することができる。なお、シース管８１０をニッケル系合金で形成する場合には、濃度変化領域２０に、クロムの濃度が２１％以上である部分が、シース管８１０の厚み方向に５０μｍ以上存在することが好ましい。また、前述の何れの材料を採用する場合においても、シース管８１０の内部領域２５の炭素濃度は０．１％以下（好ましくは０．０８％以下）であることが好ましい。
【００４４】
本実施形態のグロープラグ１０は、補助熱源としての機能のみを有しているが、燃焼圧センサ機能を有していても良い。この場合、シースヒータ８００を、軸線Ｏ方向に移動可能な構造とし、シースヒータ８００の変位を検出可能なセンサをグロープラグ１０に具備させることで、燃焼圧センサ機能を実現することができる。
【００４５】
本発明は、上述の実施形態に限られるものではなく、その趣旨を逸脱しない範囲において種々の構成で実現することができる。例えば、発明の概要の欄に記載した各形態中の技術的特徴に対応する実施形態中の技術的特徴は、上述の課題の一部又は全部を解決するために、あるいは、上述の効果の一部又は全部を達成するために、適宜、差し替えや、組み合わせを行うことが可能である。また、その技術的特徴が本明細書中に必須なものとして説明されていなければ、適宜、削除することが可能である。
【符号の説明】
【００４６】
１０…グロープラグ
２０…濃度変化領域
２５…内部領域
３０…酸化クロム領域
４０…濃度低下領域
１００…係合部材
２００…中軸
２１０…先端部
２９０…雄ネジ部
３００…リング
４１０…絶縁部材
４６０…Ｏリング
５００…主体金具
５１０…軸孔
５２０…工具係合部
５４０…雄ネジ部
６００…パッキン
８００…シースヒータ
８１０…シース管
８１１…先端部
８１９…後端部
８２０…発熱コイル
８２１…先端部
８２９…後端部
８３０…制御コイル
８３１…先端部
８３９…後端部
８４０…絶縁粉末
Ｏ…軸線
【図１】
2014169799.tif 000003
【図２】
2014169799.tif 000004
【図３】
2014169799.tif 000005
【図４】
2014169799.tif 000006
【図５】
2014169799.tif 000007
【図６】
2014169799.tif 000008